Керамическая масса для производства кирпича
CERAMIC MIXTURE FOR MAKING BRICKS

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является повышение морозостойкости кирпича, полученного из керамической массы.
Технический результат достигается тем, что керамическая масса для производства кирпича, содержащая глину тугоплавкую, кварциты, дополнительно содержит сухой торф и деготь при следующем соотношении компонентов, мас.%: глина тугоплавкая 72,5-78,5; кварциты 20,0-26,0; сухой торф 0,5-1,0; деготь 0,5-1,0.
В таблице приведены составы керамической массы для производства кирпича.
В составе керамической массы могут быть использованы качественные глины тугоплавкие любых месторождений.
Компоненты дозируют в требуемых количествах. Кварциты и сухой торф по отдельности размалывают (до порошкообразного состояния), смешивают, добавляют измельченную глину тугоплавкую. Влажность массы выбирают в пределах 18-26%. Часть (5-10 мас.%) приготовленной для увлажнения воды подогревают до температуры 65-75°C и вливают в нее при интенсивном перемешивании расплавленный деготь. Массу увлажняют и формуют из нее кирпич, который сушат до влажности не более 6% и обжигают при температуре 1200-1230°C.
Источники информации
1. SU 1542932, 1990.